(57)【特許請求の範囲】
【請求項１】
フェニルチオエチルアクリレート（Ａ）、（Ａ）成分以外の二重結合を有する反応性化合物（Ｂ）を含有する樹脂組成物であって、該樹脂組成物中、（Ａ）成分が１〜９０重量％、（Ｂ）成分が１０〜９９重量％であり、下記一般式で示される化合物を含有しないことを特徴とするシート状レンズ用樹脂組成物。
0004535307.tif 000003
【請求項２】
（Ａ）成分以外の反応性化合物（Ｂ）がウレタンアクリレート（Ｂ−１）、エポキシアクリレート（Ｂ−２）及びポリエステルアクリレート（Ｂ−３）から選択されたオリゴマーの１種又は２種以上である請求項１記載の樹脂組成物。
【請求項３】
（Ａ）成分以外の二重結合を有する反応性化合物（Ｂ）がアクリロイル基を有する反応性モノマー類（Ｂ−４）である請求項１記載の樹脂組成物。
【請求項４】
更に、光重合開始剤（Ｃ）を樹脂組成物中、０．５〜７重量％含有する請求項１ないし３のいずれか１項記載の樹脂組成物。
【請求項５】
請求項１ないし４のいずれか１項記載の樹脂組成物の硬化物であるシート状レンズ。
【請求項６】
屈折率が１．５４（２５℃）以上である請求項５記載のシート状レンズ。
【発明の詳細な説明】
【０００１】
本発明は、樹脂組成物に関する。更に詳しくは、カメラ、撮影用ＶＴＲカメラ等に使用するハイブリッドレンズ、液晶ディスプレイ等に使用するフィルムレンズ、プロジェクションテレビ等に使用するフレネルレンズ、レンチキュラーレンズ等のシート状のレンズ用に特に適している樹脂組成物及びその硬化物に関する。
【０００２】
【従来の技術】
従来、液晶ディスプレイに使用するフレネルレンズシート、プロジェクションテレビ等に使用するフレネルレンズ、レンチキュラーレンズ等のシート状のレンズは、プレス法、キャスト法等の方法により成形された。前者のプレス法は加熱、加圧、冷却のサイクルで製造するため生産性が悪かった。又、後者のキャスト法は金型にモノマーを流し込んで重合するため製作時間が長くかかるとともに金型が多数個必要なために、最近ではレンズ型と透明樹脂基板（例えば、ポリカーボネート樹脂、ポリエステル樹脂、アクリル樹脂、スチレン樹脂あるいは、これらの樹脂とゴムとの混合基材等）との間にレンズ部形成用の紫外線硬化性樹脂液を介在させる方法が種々提案されている（例えば、特開昭６１−１７７２１５、特開昭６１−２４８７０７、特開昭６１−２４８７０８、特開昭６３−１６３３３０、特開昭６３−１６７３０１、特開昭６３−１９９３０２、特開昭６４−６９３５等を参照）。
【０００３】
【発明が解決しようとする課題】
プロジェクションテレビ用のフレネルレンズに要求される性能は、高屈折率で、復元性、耐擦傷性が優れていること、又、前記透明樹脂基材との密着性が良好なこと等、要求項目が多いが全てを満足するものはできていないのが現状であり、より満足できる樹脂組成物を提供することが望まれている。
【０００４】
【課題を解決するための手段】
上記の課題を解決するため、本発明者らは鋭意研究の結果、紫外線等の放射線による硬化が速く、樹脂基材に対して密着性に優れ、又その硬化物が脱型性、復元性、耐擦傷性に優れ、高屈折率である樹脂組成物を見出し本発明を完成するに至った。即ち、本発明は、
【０００５】
（１）フェニルチオエチル（メタ）アクリレート（Ａ）、（Ａ）成分以外の反応性化合物（Ｂ）を含有することを特徴とする樹脂組成物、
（２）（Ａ）成分以外の反応性化合物（Ｂ）がウレタン（メタ）アクリレート（Ｂ−１）、エポキシ（メタ）アクリレート（Ｂ−２）及びポリエステル（メタ）アクリレート（Ｂ−３）から選択されたオリゴマーの１種又は２種以上である（１）項記載の樹脂組成物、
（３）（Ａ）成分以外の反応性化合物（Ｂ）が反応性モノマー類（Ｂ−４）である（１）項記載の樹脂組成物、
（４）光重合開始剤（Ｃ）を含有する（１）ないし（３）項のいずれか１項記載の樹脂組成物、
（５）レンズ用である（１）ないし（４）のいずれか１項記載の樹脂組成物、
（６）（１）ないし（５）のいずれか１項記載の樹脂組成物の硬化物、
（７）屈折率が１．５４（２５℃）以上である（６）記載の硬化物、
（８）レンズである（６）又は（７）の硬化物、
（９）レンズがシートレンズである（８）記載の硬化物、に関する。
【０００６】
本発明では、フェニルチオエチル（メタ）アクリレート（Ａ）を使用する。フェニルチオエチル（メタ）アクリレート（Ａ）の具体例としては、フェニルチオエチルアクリレート、フェニルチオエチルメタクリレートであり、市場より容易に入手することができる。例えば、ＢＩＭＡＸ  ＣＨＥＭＩＣＡＬＳ社製、品名ＢＸ−ＰＴＥＡ（フェニルチオエチルアクリレート）等である。
【０００７】
本発明では、（Ａ）成分以外の二重結合を有する反応性化合物（Ｂ）を使用する。反応性化合物（Ｂ）は、具体的には、ウレタン（メタ）アクリレート（Ｂ−１）、エポキシ（メタ）アクリレート（Ｂ−２）及びポリエステル（メタ）アクリレート（Ｂ−３）等のオリゴマー類や反応性モノマー類（Ｂ−４）、スチレン、αーメチルスチレン等が挙げられる。更に具体的には、ウレタン（メタ）アクリレート（Ｂ−１）は、ポリオール化合物（ａ）と有機ポリイソシアネート（ｂ）と水酸基含有（メタ）アクリレート（ｃ）の反応物である。反応方法の代表的なものとしては、（ａ）成分と（ｂ）成分を反応させ（ウレタン化反応）、次いで（ｃ）成分を反応させる（（メタ）アクリレート化反応）方法をあげることができる。
【０００８】
ウレタン化反応は、（ａ）成分の水酸基１当量に対して（ｂ）成分のイソシアネート基の１．１〜２．０当量を反応させるのが好ましい。特に好ましくは、１．５〜２．０当量である。このウレタン化反応は、当業者に公知の手順において行うことができる。このウレタン化反応温度は、通常、常温〜１００℃、好ましくは５０〜８５℃である。
【０００９】
次に（ｃ）成分を反応させる（メタ）アクリレート化反応においては、前記ウレタン化反応で得られた末端イソシアネートを有する化合物のイソシアネート基の１当量に対して（ｃ）成分の水酸基の０．９〜１．５当量を反応させるのが好ましく、特に好ましくは１．０〜１．１当量である。この反応には、反応中のラジカル重合によるゲル化を防ぐ為に反応混合物に通常５０〜２０００ｐｐｍのハイドロキノン、ハイドロキノンモノメチルエーテル、Ｐ−メトキシフェノール、Ｐ−ベンゾキノン等の重合禁止剤を添加しておくことが好ましい。又、このアクリレート化反応温度は、通常、常温〜１００℃、好ましくは、５０〜８５℃である。かかるイソシアネート基と水酸基との反応は、無触媒で進行するが、例えばトリエチルアミン、ジブチルスズラウリレート、ジブチルスズジアセテート等の慣用の触媒を使用することが好ましい。
【００１０】
上記ウレタン（メタ）アクリレート（Ｂ−１）を製造するために使用するポリオール化合物（ａ）としては、例えば、エチレングリコール、プロピレングリコール、１，３−ブタンジオール、ネオペンチルグリコール、３−メチル−１，５−ペンタンジオール、１，６−ヘキサンジオール、１，９−ノナンジオール、２−エチル−２−ブチル−１，３−プロパンジオール、シクロヘキサン−１，４−ジメタノール、ポリエチレングリコール、ポリプロピレングリコール、ポリブチレングリコール、ポリテトラメチレングリコール等の脂肪族ポリオール（ａ−１）、１，４−ジメタノールベンゼン、ビスフェノールＡポリエトキシジオール、ビスフェノールＡポリプロポキシジオール、テトラブロムビスフェノールＡポリプロポキシジオール、１，４−ジメタノールベンゼンのポリエトキシ化合物等の芳香族ポリオール（ａ−２）、前記、脂肪族ポリオール（ａ−１）とコハク酸、マレイン酸、アジピン酸の脂肪族二塩基酸又はその無水物との反応物である脂肪族ポリエステルポリオール（ａ−３）、前記脂肪族ポリオールとフタル酸、イソフタル酸、テレフタル酸等の芳香族二塩基酸又はその無水物との反応物もしくは１，４−ジメチロールベンゼン等の芳香族ポリオールと前記脂肪族二塩基酸又はその無水物との反応物である芳香族ポリエステルポリオール（ａ−４）等を挙げることができる。
【００１１】
有機ポリイソシアネート（ｂ）としては、例えば、トリレンジイソシアネート、キシリレンジイソシアネート、イソホロンジイソシアネート、ヘキサメチレンジイソシアネート、トリメチルヘキサメチレンジイソシアネート等を挙げることができる。
【００１２】
水酸基含有（メタ）アクリレート（ｃ）としては、例えば、２−ヒドロキシエチル（メタ）アクリレート、２−ヒドロキシプロピル（メタ）アクリレート、４−ヒドロキシブチル（メタ）アクリレート、ポリ（ｎ≒２〜１０）エチレングリコールモノ（メタ）アクリレート、ポリ（ｎ≒２〜１０）プロピレングリコールモノ（メタ）アクリレート、２−ヒドロキシ−３−フェニルオキシプロピル（メタ）アクリレート、２−ヒドロキシ−３−（Ｏ−フェニルフェニルオキシ）プロピル（メタ）アクリレート等をあげることができる。
【００１３】
エポキシ（メタ）アクリレート（Ｂ−２）は、エポキシ樹脂（ｄ）と（メタ）アクリル酸の反応物である。反応は、（ｄ）成分のエポキシ基１当量に対して（メタ）アクリル酸は０．５〜１．１当量反応させるのが好ましく、特に好ましくは０．９〜１．０５当量である。反応温度は、通常、９０〜１５０℃、好ましくは９５〜１１０℃である。この反応には、反応中のラジカル重合によるゲル化を防ぐ為に反応混合物に通常１００〜５０００ｐｐｍのハイドロキノン、メチルハイドロキノン、ハイドロキノンモノメチルエーテル、Ｐ−ベンゾキノン等の重合禁止剤を添加しておくことが好ましい。反応は、触媒を好ましく用いることができる。触媒としては、トリエチルアミン、テトラメチルアンモニウムクロライド、トリフェニルホスフィン、トリフェニルスチビン等の塩基性化合物等を挙げることができる。
【００１４】
エポキシ（メタ）アクリレート（Ｂ−２）を製造するために使用するエポキシ樹脂（ｄ）としては、例えば、ビスフェノールＡ型エポキシ樹脂（例えば、油化シェルエポキシ（株）製、エピコート８２８、エピコート１００１、エピコート１００２、エピコート１００４等）、ビスフェノールＦ型エポキシ樹脂（例えば、東都化成（株）製、ＹＤＦ−１７０、ＹＤＦ−１７５Ｓ、ＹＤＦ−２００１、ＹＤＦ−２００４等）、臭素化ビスフェノールＡ型エポキシ樹脂、フェノール・ノボラック型エポキシ樹脂、クレゾール・ノボラック型エポキシ樹脂等の芳香族エポキシ樹脂、ポリエチレングリコールジグリシジルエーテル、ポリプロピレングリコールジグリシジルエーテル、グリセリンジグリシジルエーテル、トリメチロールプロパントリグリシジルエーテル、１，６−ヘキサンジオールジグリシジルエーテル等の脂肪族エポキシ樹脂等を挙げることができる。
【００１５】
ポリエステル（メタ）アクリレート（Ｂ−３）は、具体的には、エチレングリコール、プロピレングリコール、ネオペンチルグリコール、２−エチル−２−ブチル−１，３−プロパンジオール、１，６−ヘキサンジオール、ベンゼン−１，４−ジメタノール、シクロヘキサン−１，４−ジメタノール、トリメチロールプロパン等のポリオール類とコハク酸、マレイン酸、アジピン酸、イソフタル酸、フタル酸、テトラヒドロフタル酸、ヘキサヒドロフタル酸等の多塩基酸又はその無水物との反応物であるポリエステルポリオールと（メタ）アクリル酸との反応物等を挙げることができる。
【００１６】
反応性モノマー類（Ｂ−４）の具体例としては、例えば、単官能性モノマー（Ｂ−４−１）および多官能性モノマー（Ｂ−４−２）を挙げることができる。単官能性モノマー（Ｂ−４−１）としては、例えば、（メタ）アクリルアミド、（メタ）アクリロイルモルホリン、７−アミノ−３，７−ジメチルオクチル（メタ）アクリレート、イソブトキシメチル（メタ）アクリルアミド、イソボルニルオキシエチル（メタ）アクリレート、２−エチルヘキシル（メタ）アクリレート、エチルジエチレングリコール（メタ）アクリレート、ｔ−オクチル（メタ）アクリルアミド、ジアセトン（メタ）アクリルアミド、ジメチルアミノエチル（メタ）アクリレート、ジエチルアミノエチル（メタ）アクリレート、ラウリル（メタ）アクリレート、ジシクロペンタジエン（メタ）アクリレート、ジシクロペンタジエン（メタ）アクリレート、ジシクロペンテニル（メタ）アクリレート、Ｎ，Ｎ−ジメチル（メタ）アクリルアミド、テトラヒドロフルフリル（メタ）アクリレート、２，４，６−トリブロモフェニル（メタ）アクリレート、２−（２，４，６−トリブロモフェノキシ）エチル（メタ）アクリレート、２−ヒドロキシエチル（メタ）アクリレート、２−ヒドロキシプロピル（メタ）アクリレート、４−ヒドロキシブチル（メタ）アクリレート、フェノキシエチル（メタ）アクリレート、ブトキシエチル（メタ）アクリレート、ポリエチレングリコールモノ（メタ）アクリレート、ポリプロピレングリコールモノ（メタ）アクリレート、イソボルニル（メタ）アクリレート、メチルトリエチレングリコール（メタ）アクリレート、フェニルポリエトキシ（メタ）アクリレート等の（メタ）アクリロイル基含有モノマー；Ｎ−ビニルカプロラクタム、Ｎ−ビニルホルムアミド、Ｎ−ビニルアセトアミド、Ｎ−ビニルカルバゾール、スチレン等のビニル基含有モノマー等を挙げることができる。
【００１７】
多官能性モノマー（Ｂ−４−２）としては、例えば、エチレングリコールジ（メタ）アクリレート、トリエチレングリコールジ（メタ）アクリレート、テトラエチレングリコールジ（メタ）アクリレート、トリシクロデカンジメチロールジ（メタ）アクリレート、トリス（２−ヒドロキシエチル）イソシアヌレートジ（メタ）アクリレート、トリス（２−ヒドロキシエチル）イソシアヌレートトリ（メタ）アクリレート、トリメチロールプロパントリ（メタ）アクリレート、トリメチロールプロパントリオキシエチル（メタ）アクリレート、トリプロピレングリコールジ（メタ）アクリレート、ネオペンチルグリコールジ（メタ）アクリレート、ビスフェノールＡポリエトキシジ（メタ）アクリレート、１，４−ブタンジオールジ（メタ）アクリレート、１，６−ヘキサンジオールジ（メタ）アクリレート、ペンタエリスリトールトリ（メタ）アクリレート、ペンタエリスリトールテトラ（メタ）アクリレート、ポリエチレングリコールジ（メタ）アクリレート、ジペンタエリスリトールペンタ及びヘキサ（メタ）アクリレート、ジメチロールプロパンテトラ（メタ）アクリレート、ジペンタエリスリトールのε−カプロラクトン付加物のポリ（メタ）アクリレート等の（メタ）アクリロイル基含有モノマー等を挙げることができる。
これら反応性モノマー類（Ｂ−４）は、１種または２種以上組み合わせて用いることができる。
【００１８】
本発明の樹脂組成物中、前記（Ａ）及び（Ｂ）成分の使用割合は、（Ａ）成分、１〜９０重量％が好ましく、特に好ましくは５〜６０重量％、（Ｂ）成分は、１０〜９９重量％が好ましく、特に好ましくは４０〜９５重量％である。
【００１９】
本発明の組成物は、熱および／または放射線によって硬化される。ここで放射線とは、例えば赤外線、可視光線、紫外線およびＸ線、電子線、α線、β線、γ線のような電離放射線を意味する。
【００２０】
本発明の組成物を、例えば可視光線および／または紫外線硬化させる場合には、通常、重合開始剤（Ｃ）が用いられる。該重合開始剤としては、光重合開始剤（Ｃ）および必要に応じてさらに光増感剤が用いられる。このような光重合開始剤（Ｃ）としては、光照射により分解してラジカルを発生して重合を開始せしめるものであればいずれでもよく、例えば、アセトフェノン、アセトフェノンベンジルケタール、アントラキノン、１−（４−イソプロピルフェニル）−２−ヒドロキシ−２−メチルプロパン−１−オン、カルバゾール、キサントン、４−クロロベンゾフェノン、４，４’−ジアミノベンゾフェノン、１，１−ジメトキシデオキシベンゾイン、３，３’−ジメチル−４−メトキシベンゾフェノン、チオキサントン、２，４−ジエチルチオキサントン、２−イソプロピルチオキサントン、２−クロロチオキサントン、１−（４−ドデシルフェニル）−２−ヒドロキシ−２−メチルプロパン−１−オン、２−メチル−１−〔４−（メチルチオ）フェニル〕−２−モルホリノ−プロパン−１−オン、２，４，６−トリメチルベンゾイルフェニルホスフィンオキサイド、ベンジルジメチルケタール、１−ヒドロキシシクロヘキシルフェニルケトン、２−ヒドロキシ−２−メチル−１−フェニルプロパン−１−オン、ベンゾフェノン、ミヒラーケトン、２−ベンジル−２−ジメチルアミノ−１−（４−モルホリノフェニル）−ブタン−１−オン、３−メチルアセトフェノン、３，３’，４，４’−テトラ（ｔ−ブチルパ−オキシカルボニル）ベンゾフェノン（以下、「ＢＴＴＢ」という）およびＢＴＴＢとキサンテン、チオキサンテン、クマリン、ケトクマリン等との組み合わせ等が挙げられる。また、増感剤としては、トリエチルアミン、ジエチルアミン、Ｎ−メチルジエタノールアミン、エタノールアミン、４−ジメチルアミノ安息香酸、４−ジメチルアミノ安息香酸メチル、４−ジメチルアミノ安息香酸エチル、４−ジメチルアミノ安息香酸イソアミル等が挙げられる。
【００２１】
前記光重合開始剤（Ｃ）の配合量は、全組成物中に、好ましくは、０〜１０重量％、さらに好ましくは０．５〜７重量％である。また、本発明の組成物を熱硬化させる場合、通常のラジカル重合開始剤を用いることができる。好ましいラジカル重合開始剤としては、例えば過酸化物、アゾ化合物等を挙げることができ、具体例としては、ベンゾイルパーオキサイド、ｔ−ブチル−パーオキシベンゾフェート、アゾビスイソブチロニトリル等を挙げることができる。
【００２２】
さらにまた必要に応じて添加する添加剤としては、例えば、酸化防止剤、着色剤、紫外線吸収剤、光安定剤、シランカップリング剤、熱重合禁止剤、レベリング剤、界面活性剤、保存安定剤、可塑剤、滑剤、溶媒無機系充填材、有機系充填剤、フィラー、老化防止剤、濡れ性改良剤、塗面改良剤等がある。そして酸化防止剤の市販品としては、Ｉｒｇａｎｏｘ１０１０、１０３５、１０７６、１２２２（以上、チバガイギー製）等が挙げられ、紫外線吸収剤の市販品としては、Ｔｉｎｕｖｉｎ  Ｐ、２３４、３２０、３２６、３２７、３２８、２１３（以上、チバガイギー製）、Ｓｕｍｉｓｏｒｂ  １１０、１３０、１４０、２２０、２５０、３００、３２０、３４０、３５０、４００（以上、住友化学工業（株）製）等が挙げられ、光安定剤の市販品としては、Ｔｉｎｕｖｉｎ  ２９２、１４４、６２２ＬＤ（以上、チバガイギー製）、サノールＬＳ−７７０、７６５、２９２、２６２６、１１１４、７４４（以上、三共化成工業（株）製）等が挙げられ、シランカップリング剤としては、γ−アミノプロピルトリエトキシシラン、γ−メルカプトプロピルトリメトキシシラン、γ−メタアクリロキシプロピルトリメトキシシラン、市販品としては、ＳＨ６０６２、ＳＺ６０３０（以上、東レ・ダウコーニング・シリコーン製）、ＫＢＥ９０３、ＫＢＭ８０３（以上、信越シリコーン（株）製）等が挙げられ、老化防止剤の市販品としては、Ａｎｔｉｇｅｎｅ  Ｗ、Ｓ、Ｐ、３Ｃ、６Ｃ、ＲＤ−Ｇ、ＦＲ、ＡＷ（以上、住友化学工業（株）製）等が挙げられる。
【００２３】
また本発明の組成物には、その他の添加剤としてエポキシ樹脂、ビニルエーテル、プロペニルエーテル、マレイン酸誘導体等の重合性化合物、ポリアミド、ポリイミド、ポリアミドイミド、ポリウレタン、ポリブタジエン、クロロプレン、ポリエーテル、ポリエステル、ペンタジエン誘導体、スチレン／ブタジエン／スチレンブロック共重合体、スチレン／エチレン／ブテン／スチレンブロック共重合体、石油樹脂、キシレン樹脂、ケトン樹脂、フッ素系オリゴマー、シリコーン系オリゴマー、ポリスルフィド系オリゴマー等のポリマーまたはオリゴマーを配合することもできる。
【００２４】
本発明の組成物は、前記各成分を常法により混合して製造することができる。
【００２５】
本発明の組成物は、カメラ、撮影用ＶＴＲカメラ等に使用するハイブリットレンズ、液晶ディスプレイ等に使用するフィルムレンズ、プロジェクションテレビ等に使用するフレネルレンズ、レンチキュラーレンズ等のシート状レンズに好適に用いることができるが、その他に、印刷インキ、塗料、コーティング、接着剤、卦止剤、レジスト等にも使用することができる。
【００２６】
本発明の組成物をフレネルレンズに適応した場合、フレネルレンズは、フレネルレンズ形状を有する成形型、に本発明の樹脂組成物を塗布し、該樹脂組成物の透明層を設け、その層の上に透明樹脂基板を接着させ、次いでその状態で該樹脂基板側から高圧水銀灯などにより、紫外線を照射して該樹脂組成物を硬化させた後、該成形型から離型する。この様にして通常屈折率（２５℃）が１．５４以上を有するフレネルレンズが得られる。本発明の樹脂組成物の硬化物層の厚さは、１０〜３００μｍ程度が好ましい。
【００２７】
【実施例】
以下、本発明を実施例によって更に詳細に説明するが、本発明が下記、実施例に限定されるものでないことはもとよりである。
（ウレタン（メタ）アクリレート（Ｂ−１）の合成例）
合成例１．
ポリエステルジオール（３−メチル−１，５−ペンタンジオールアジペート、平均分子量５５００）１８７０ｇ（０．３４モル）、ネオペンチルグリコール１７４．７ｇ（１．６８モル）、トリレンジイソシアネート５２２ｇを仕込み、８５℃で約１５時間、イソシアネート基の濃度が約３．２７％になるまで反応し、次いで２−ヒドロキシエチルアクリレート２４３．６ｇとメトキノン１．４ｇを仕込み８５℃で約１０時間、イソシアネート基の濃度が０．３％以下になるまで反応しウレタンアクリレート（Ａ−１）を得た。得られた生成物の屈折率（２５℃）は１．５２１であった。
【００２８】
合成例２
ポリエステルジオール（３−メチル−１，５−ペンタンジオールアジペート、平均分子量５５００）１１００ｇ（０．２モル）、ビスフェノールＡポリ（平均値としてｎ＝４）プロポキシジオール（平均分子量４６０）８２８ｇ（１．８モル）、トリレンジイソシアネート５２２ｇを仕込み、８５℃で約１５時間、イソシアネート基の濃度が約３．４３％になるまで反応し、次いで２−ヒドロキシエチルアクリレート２４３．６ｇとメトキノン１．３ｇを仕込み、８５℃で約１０時間、イソシアネート基の濃度が０．３以下になるまで反応しウレタンアクリレート（Ａ−２）を得た。得られた生成物の屈折率（２５℃）は１．５３１であった。
【００２９】
実施例１、２、３
表１に示すような処方で（数値は重量部を示す）各成分を混合溶解し、本発明の樹脂組成物（透明な液体）を得た。この樹脂組成物をフレネルレンズ金型の上に塗布し、その上に透明なメタクリル樹脂系基板を接着させて、紫外線を照射して硬化させ、金型から離型しフレネルレンズを得、各種評価を行った。各種評価は以下の方法で行った。
【００３０】
（１）離型性：硬化した樹脂を金型より離型させる時の難易。
○・・・・金型からの離型性が良好。
△・・・・離型がやや困難。
×・・・・離型が困難あるいは型のこりがある。
（２）復元性：硬化した樹脂層の金型より離型した面に直径１０ｍｍの金属丸棒を押し当て、その跡が完全に消失するまでの時間を測定した。
◎・・・・瞬時に消失した。
△・・・・６０秒以内に消失した。
×・・・・１〜６０分の間に消失した。
△・・・・消失するのに６０分以上を要した。
【００３１】
（３）耐擦傷性：硬化した樹脂層の金型より離型した面にメタクリル樹脂系基板（幅１００ｍｍ、長さ１００ｍｍ、厚さ２．５ｍｍ）を縦に強く押しつけながら約１００ｍｍの間隔を、１往復約１秒のスピードで、１０往復させた後、面についた傷を観察した。
◎・・・・傷がまったく認められない。
○・・・・スジ状の傷が数本認められる。
△・・・・部分的に帯状の傷が認められる。
×・・・・全面的に帯状の傷が認められる。
（４）密着性：透明メタクリル樹脂系基板上に樹脂組成物を膜厚２００μｍ、幅２０ｍｍ、長さ１５０ｍｍに塗布し、次いで高圧水銀灯（８０ｗ／ｃｍ、オゾンレス）で５００ｍｊ／ｃｍ2の照射を行い硬化させてテストピースを作成し、引張試験機でメタクリル樹脂系基板上の硬化した樹脂膜の９０℃における剥離強度を測定した（剥離スピード１００ｍｍ／分）。
◎・・・・２ｋｇ／ｃｍ以上
○・・・・１〜２ｋｇ／ｃｍ
△・・・・０．５〜１ｋｇ／ｃｍ
×・・・・０．５ｋｇ／ｃｍ以下
（５）屈折率：硬化した樹脂の屈折率（２５℃）を測定した。
【００３２】
0004535307.tif 000002
【００３３】
注）＊１．ビスフェノールＡ型エポキシアクリレート：ビスフェノールＡ型エポキシ樹脂（油化シェルエポキシ（株）製、エピコート１００４、エポキシ当量９２５、平均分子量１８５０）のエポキシ基１当量に対してアクリル酸０．９８モルを反応させ、フェノキシエチルアクリレート４０重量％で希釈したもので、ビスフェノールＡ型エポキシアクリレート（Ｂ−２）とフェノキシエチルアクリレート（Ｂ−４）の混合物。
【００３４】
表１の評価結果から、本発明の樹脂組成物の硬化物は、高屈折率で復元性、耐擦傷性、密着性、離型性等に優れていることが判る。
【００３５】
【発明の効果】
本発明の樹脂組成物の硬化物は、高屈折率で、復元性、耐擦傷性、密着性及び離型性に優れている。